БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент (портландцемент) 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, воду, дополнительно содержит мелкий кварцевый песок, нарезанное на отрезки 5-25 мм асбестовое волокно и этилсиликонат натрия при следующем соотношении компонентов, мас.%: портландцемент 23,0-25,0; керамзит фракции 10-20 мм 20,0-26,0; керамзитовый песок 20,0-24,0; мелкий кварцевый песок 5,6-7,4; нарезанное на отрезки 5-25 мм асбестовое волокно 0,2-0,3; этилсиликонат натрия 0,2-0,3; вода 23,0-25,0.
Составы бетонной смеси приведены в таблице.
Таблица
Компоненты
Содержание, мас.%:
состав №1
состав №2
состав №3
Портландцемент (М 400)
23,0
24,0
25,0
Керамзит
фракции 10-20 мм
26,0
23,0
20,0
Керамзитовый песок
20,0
22,0
24,0
Мелкий кварцевый песок
7,4
6,5
5,6
Нарезанное на отрезки
5-25 мм асбестовое
волокно
0,3
0,25
0,2
Этилсиликонат натрия
0,3
0,25
0,2
Вода
23,0
24,0
25,0
Морозостойкость
бетона в возрасте 28 сут,
циклы
~40
~40
~40
Компоненты дозируют в требуемых количествах. Портландцемент, керамзит (фракция 10-20 мм), керамзитовый лесок, мелкий кварцевый лесок смешивают, добавляют воду, нарезанное на отрезки 5-25 мм асбестовое волокно, этилсиликонат натрия и еще раз смешивают. Приготовленную бетонную смесь укладывают в металлические (предварительно смазанные минеральным маслом) формы и оставляют до затвердевания.
Источники информации
1. А.с. №1276650 СССР, С04В 28/02, 14/18, 1986, бюл. 46.